(57)【要約】【課題】耐候性、耐久性及び安全性を有するガラス面鮮明な写真画像を印字、印画するガラス面に写真装飾をする方法を提供する。【解決手段】ガラス面の全面に溶剤型のアクリル酸共重合体樹脂層又は変形ポリエステル樹脂層をスプレー塗装ご乾燥するプライマー工程と、前記プライマー層の上面に親水系樹脂からなるアンダーコート剤を流し塗りした後乾燥するアンダーコート工程と、事前にデジタル画像にて用意された図案をシンクジェット方式厚物棄材インクジェットダイレクトプリンターにより印刷した後、乾燥する画像工程と、前記印刷面に溶剤型トップコート剤ウレタン又はアクリル系樹脂塗料クリアーをスプレー塗装するトップ処理工程とよりなるガラス面に写真装飾をする方法とした。【選択図】　　　　図１
2004034675.tif 000002
【特許請求の範囲】
【請求項１】
ガラス面の全面に溶剤型のアクリル酸共重合体樹脂層又は変形ポリエステル樹脂層をスプレー塗装後乾燥するプライマー工程、
前記プライマー層の上面に親水系樹脂からなるアンダーコート剤を流し塗りした後乾燥するアンダーコート工程、
予めデジタル画像にて用意された図案をインクジェット方式による厚物素材インクジェットダイレクトプリンターにより印刷した後、乾燥する画像処理工程と、前記印刷面に溶剤型トップコート剤ウレタン又はアクリル系樹脂塗料クリアーをスプレー塗装するトップ処理工程、
前記各工程よりなることを特徴とするガラス面に写真装飾をする方法
【発明の詳細な説明】
【０００１】
【発明の属する技術分野】
この発明は、耐候性、耐久性及び安全性を有するガラス面鮮明な写真画像を印字、印画するガラス面に写真装飾をする方法を提供する。
【０００２】
【従来の技術】
従来、インクジェットダイレクトプリンターによってガラス面に耐候性、耐久性に優れた写真画像を印字、印画する技術がなかった。
【０００３】
【発明が解決しようとする課題】
従って、仮に写真画像をガラス面に転写等の技術で印画したとしても画像部に耐候性、耐久性がないため、写真画像が短期間で変色、退色するために長期的に使用する商品として利用することができないものであった。
従って、この発明の目的は、耐候性、耐久性及び破損時の安全性を有するガラス面鮮明な写真画像を印字、印画するガラス面に写真装飾をする方法を提供し、耐候性、耐久性及び破損時の安全性を有するガラス面鮮明な写真画像を利用した各種の商品に利用し得る道を開くことである。
【０００４】
【課題を解決するための手段】
この発明は、ガラス面の全面に溶剤型のアクリル酸共重合体樹脂層又は変形ポリエステル樹脂層をスプレー塗装後乾燥するプライマー工程と、前記プライマー層の上面に親水系樹脂からなるアンダーコート剤を流し塗りした後乾燥するアンダーコート工程と、予めデジタル画像にて用意された図案をインクジェット方式による厚物素材インクジェットダイレクトプリンターにより印刷した後、乾燥する画像処理工程と、前記印刷面に溶剤型トップコート剤ウレタン又はアクリル系樹脂塗料クリアーをスプレー塗装するトップ処理工程とよりなるものである。
【０００５】
【発明の実施の形態】
１．プライマー工程
透明、すりガラス、又は凹凸のあるガラス１の上面１の全面に溶剤型のアクリル酸共重合体樹脂又は変形ポリエステル樹脂をスプレー塗装した後乾燥してプライマー層２とする。但し、ガラスは、凹凸ガラスの場合には、凹凸に５ｍｍ以内の段差のあるものを使用する。このガラスの凹凸面に対するプライマー工程の効果はこれが完成後に画像装飾ガラス面の耐候性、耐久性及び破損時の安全性に貢献するものである。ここで、安全性とは、仮に画像装飾ガラス面が物理的な衝撃を受けて破損する場合であっても、ガラスの破片が飛散せずにプライマー層２によってガラスの破片が連繋することを意味する。
【０００６】
２．アンダーコート工程
前記プライマー層２の上面に親水系樹脂からなるアンダーコート剤として株式会社マスターマインド社のＭＩＵ−５５５ＡＧを全面に流し塗りした後乾燥するアンダーコート層３を成形する。このアンダーコート層３の塗工厚はウエットでは１００〜１５０μとして、乾燥した段階では６０〜８０μが望ましい。
この流し塗りによるアンダーコート工程に至るまで、親水系樹脂からなるアンダーコート剤によるはけ塗り、スプレー塗装等々を種々の実験を重ねたたが、これらのはけ塗り、スプレー塗装ではいかに工夫してもアンダーコート層３に微細な気泡の発生を回避することができなかった。
仮に、このような微細な気泡を内在するアンダーコート層３に対して次工程の画像処理をした場合、前記微細な画像のキズとなったり、画像の不鮮明さになる。
【０００７】
３．画像処理工程
予めデジタル画像にて用意された写真図案をシンクジェット方式厚物素材インクジェットダイレクトプリンター（プリンターとして株式会社マスターマインド社のＭＭＰ−９００１「マンモス」）を使用して前記アンダーコート層３に直接的に印刷し、その後４０〜６０°Ｃにて乾燥して画像層４を形成させる画像工程とする。
【０００８】
４．トップコート工程
前記印刷面に溶剤型トップコート剤ウレタン又はアクリル系樹脂塗料クリアーをスプレー塗装する。溶剤型トップコート剤ウレタンとして関西ペイント株式会社製のウレタン塗料クリアーＳＵ又は株式会社マスターマインド社のＭＩＴ−８８８をスプレー塗装して乾燥することでトップコート層５を形成させてしてトップ処理工程とする。
この場合のスプレー塗装条件としてスプレー口径１．３ｍｍ、吹き付け圧力０．２５〜０．３ＭＰａ、スプレーパターン全開で行う。スプレー塗装後は、６０〜８０°Ｃにて乾燥する。トップコート層５を形成するのに上記溶剤型トップコート剤ウレタン又はアクリル系樹脂塗料クリアー３回のスプレー塗装が望ましい。なお、アクリル系樹脂塗料クリアーはクリアー１０に対し硬化剤２の割合で混合させることによって完成させたものである。
【０００９】
以上の工程によって処理されたガラス面の画像は、ほぼ１年間にわたって、水拭き、水洗い、野外に放置するなどして自然環境にさらしたにもかかわらす画像印画直後の鮮明さと画質をそのまま維持している。
【００１０】
【発明の効果】
請求項１のガラス面に写真装飾をする方法では、ガラス面の全面に溶剤型のアクリル酸共重合体樹脂層又は変形ポリエステル樹脂層をスプレー塗装ご乾燥するプライマー工程と、前記プライマー層の上面に親水系樹脂からなるアンダーコート剤を流し塗りした後乾燥するアンダーコート工程と、予めデジタル画像にて用意された図案をインクジェット方式による厚物素材インクジェットダイレクトプリンターにより印刷した後、乾燥する画像処理工程と、前記印刷面に溶剤型トップコート剤ウレタン又はアクリル系樹脂塗料クリアーをスプレー塗装するトップ処理工程と前記各工程よりなるガラス面に写真装飾をする方法としてあるので、通常の写真画像と同様の鮮明な画像を一般的に使用されているどのようなガラス面にでも印画することができる。しかも耐水性、耐候性及び安全性にもすぐれているためにショーウンドウ、建築用ドアをはじめ各種に使用されているあらゆるガラス素材に幅広く使用することができる。しかも、予めデジタル画像は、デザイン画像、写実画像を問わずにいかなる画像にも適用可能である。
更に、ガラス面への複数回にわたるコート処理によりガラスそれ自体も強化される効果もある。
【図面の簡単な説明】
【図１】ガラス面にプライマー層、アンダーコート層、画像層及びトップコート層を形成させた状態の断面図
【図２】本発明の工程を示すフロー図である。
【符号の説明】
１．．．ガラス
２．．．プライマー層
３．．．アンダーコート層
４．．．画像層
５．．．トップコート層
【図１】
2004034675.tif 000003
【図２】
2004034675.tif 000004
【手続補正書】
【提出日】平成14年8月7日(2002.8.7)
【手続補正１】
【補正対象書類名】明細書
【補正対象項目名】全文
【補正方法】変更
【補正の内容】
【発明の詳細な説明】
【特許請求の範囲】
【請求項１】ガラス面の全面に溶剤型のアクリル酸共重合体樹脂層又は変形ポリエステル樹脂層をスプレー塗装後乾燥するプライマー工程、
前記プライマー層の上面に親水系樹脂からなるアンダーコート剤を流し塗りした後乾燥するアンダーコート工程、
予めデジタル画像にて用意された図案をインクジェット方式による厚物素材インクジェットダイレクトプリンターにより印刷した後、乾燥する画像処理工程と、前記印刷面に溶剤型トップコート剤ウレタン又はアクリル系樹脂塗料クリアーをスプレー塗装するトップ処理工程、
前記各工程よりなることを特徴とするガラス面に写真装飾をする方法
【発明の詳細な説明】
【０００１】
【発明の属する技術分野】
この発明は、耐候性、耐久性及び安全性を有するガラス面に鮮明な写真画像を印字、印画するガラス面に写真装飾をする方法を提供する。
【０００２】
【従来の技術】
従来、インクジェットダイレクトプリンターによってガラス面に耐候性、耐久性に優れた写真画像を印字、印画する技術がなかった。
【０００３】
【発明が解決しようとする課題】
従って、仮に写真画像をガラス面に転写等の技術で印画したとしても画像部に耐候性、耐久性がないため、写真画像が短期間で変色、退色するために長期的に使用する商品として利用することができないものであった。
従って、この発明の目的は、耐候性、耐久性及び破損時の安全性を有するガラス面に鮮明な写真画像を印字、印画するガラス面に写真装飾をする方法を提供し、耐候性、耐久性及び破損時の安全性を有するガラス面に鮮明な写真画像を利用した各種の商品に利用し得る道を開くことである。
【０００４】
【課題を解決するための手段】
この発明は、ガラス面の全面に溶剤型のアクリル酸共重合体樹脂層又は変形ポリエステル樹脂層をスプレー塗装後乾燥するプライマー工程と、前記プライマー層の上面に親水系樹脂からなるアンダーコート剤を流し塗りした後乾燥するアンダーコート工程と、予めデジタル画像にて用意された図案をインクジェット方式による厚物素材インクジェットダイレクトプリンターにより印刷した後、乾燥する画像処理工程と、前記印刷面に溶剤型トップコート剤ウレタン又はアクリル系樹脂塗料クリアーをスプレー塗装するトップ処理工程とよりなるものである。
【０００５】
【発明の実施の形態】
１．プライマー工程
透明、すりガラス、又は凹凸のあるガラス１の上面１の全面に溶剤型のアクリル酸共重合体樹脂又は変形ポリエステル樹脂をスプレー塗装した後乾燥してプライマー層２とする。但し、ガラスは、凹凸ガラスの場合には、凹凸に５ｍｍ以内の段差のあるものを使用する。このガラスの凹凸面に対するプライマー工程の効果はこれが完成後に画像装飾ガラス面の耐候性、耐久性及び破損時の安全性に貢献するものである。ここで、安全性とは、仮に画像装飾ガラス面が物理的な衝撃を受けて破損する場合であっても、ガラスの破片が飛散せすにプライマー層２によってガラスの破片が連繋することを意味する。
【０００６】
２．アンダーコート工程
前記プライマー層２の上面に親水系樹脂からなるアンダーコート剤として株式会社マスターマインド社のＭＩＵ−５５５ＡＧを全面に流し塗りした後乾燥するアンダーコート層３を成形する。このアンダーコート層３の塗工厚はウエットでは１００〜１５０μとして、乾燥した段階では６０〜８０μが望ましい。
この流し塗りによるアンダーコート工程に至るまで、親水系樹脂からなるアンダーコート剤によるはけ塗り、スプレー塗装等々種々の実験を重ねたが、これらのはけ塗り、スプレー塗装ではいかに工夫してもアンダーコート層３に微細な気泡の発生を回避することができなかった。
仮に、このような微細な気泡を内在するアンダーコート層３に対して次工程の画像処理をした場合、前記微細な画像のキズとなったり、画像の不鮮明さになる。
【０００７】
３．画像処理工程
予めデジタル画像にて用意された写真図案をインクジェット方式厚物素材インクジェットダイレクトプリンター（プリンターとして株式会社マスターマインド社のＭＭＰ−９００１「マンモス」）を使用して前記アンダーコート層３に直接的に印刷し、その後４０〜６０°Ｃにて乾燥して画像層４を形成させる画像工程とする。
【０００８】
４．トップコート工程
前記印刷面に溶剤型トップコート剤ウレタン又はアクリル系樹脂塗料クリアーをスプレー塗装する。溶剤型トップコート剤ウレタンとして関西ペイント株式会社製のウレタン塗料クリアーＳＵ又は株式会社マスターマインド社のＭＩＴ−８８８をスプレー塗装して乾燥することでトップコート層５を形成させてトップ処理工程とする。
この場合のスプレー塗装条件としてスプレー口径１．３ｍｍ、吹き付け圧力０．２５〜０．３ＭＰａ、スプレーパターン全開で行う。スプレー塗装後は、６０〜８０°Ｃにて乾燥する。トップコート層５を形成するのに上記溶剤型トップコート剤ウレタン又はアクリル系樹脂塗料クリアー３回のスプレー塗装が望ましい。なお、アクリル系樹脂塗料クリアーはクリアー１０に対し硬化剤２の割合で混合させることによって完成させたものである。
【０００９】
以上の工程によって処理されたガラス面の画像は、ほぼ１年間にわたって、水拭き、水洗い、野外に放置するなどして自然環境にさらしたにもかかわらす画像印画直後の鮮明さと画質をそのまま維持している。
【００１０】
【発明の効果】
請求項１のガラス面に写真装飾をする方法では、ガラス面の全面に溶剤型のアクリル酸共重合体樹脂層又は変形ポリエステル樹脂層をスプレー塗装後に乾燥するプライマー工程と、前記プライマー層の上面に親水系樹脂からなるアンダーコート剤を流し塗りした後乾燥するアンダーコート工程と、予めデジタル画像にて用意された図案をインクジェット方式による厚物素材インクジェットダイレクトプリンターにより印刷した後、乾燥する画像処理工程と、前記印刷面に溶剤型トップコート剤ウレタン又はアクリル系樹脂塗料クリアーをスプレー塗装するトップ処理工程と前記各工程よりなるガラス面に写真装飾をする方法としてあるので、通常の写真画像と同様の鮮明な画像を一般的に使用されているどのようなガラス面にでも印画することができる。しかも耐水性、耐候性及び安全性にもすぐれているためにショーウインドー、建築用ドアをはじめ各種に使用されているあらゆるガラス素材に幅広く使用することができる。しかも、予めデジタル画像は、デザイン画像、写実画像を問わずにいかなる画像にも適用可能である。
更に、ガラス面への複数回にわたるコート処理によりガラスそれ自体も強化される効果もある。
【図面の簡単な説明】
【図１】ガラス面にプライマー層、アンダーコート層、画像層及びトップコート層を形成させた状態の断面図
【図２】本発明の工程を示すフロー図である。
【符号の説明】
１．．．ガラス
２．．．プライマー層
３．．．アンダーコート層
４．．．画像層
５．．．トップコート層